(57)【特許請求の範囲】
【請求項１】
フィルム基材の両面にそれぞれハードコート層を積層したタッチパネル用ハードコートフィルムにおいて、上記フィルム基材の一方の面に積層したハードコート層を第１面ハードコート層と定義し、上記フィルム基材の他方の面に積層したハードコート層を第２面ハードコート層と定義した場合に、
上記第２面ハードコート層に樹脂粒子を含有させ、
上記第１面ハードコート層の鉛筆硬度は、上記第２面ハードコート層よりも高く、
上記第１面ハードコート層の厚みは、上記第２面ハードコート層より厚く、
上記第２面ハードコート層は、ＪＩＳ  Ｋ  ５４００で規定する１ｋｇ荷重での鉛筆硬度が２Ｈ以上であり、
上記第２面ハードコート層側に透明導電層を形成し、
上記透明導電層の耐ペン摺動性試験（荷重：２．２Ｎ、回数：１０万回）前の抵抗値をＲ０、上記試験後の抵抗値をＲとしたときの変化比（Ｒ／Ｒ０）が１．５以下であることを特徴とするタッチパネル用ハードコートフィルム。
【請求項２】
上記各ハードコート層を形成するハードコート剤は、アクリレートを主成分とするモノマーもしくはオリゴマーと、光重合開始剤と、紫外線吸収剤とを含有することを特徴とする請求項１に記載したタッチパネル用ハードコートフィルム。
【請求項３】
上記ハードコート剤に含まれるアクリレートを主成分とするモノマーもしくはオリゴマーは、光硬化型アクリレートオリゴマーあるいは光硬化型アクリレートモノマーであることを特徴とする請求項２に記載したタッチパネル用ハードコートフィルム。
【請求項４】
上記樹脂粒子の平均粒径は、２μｍ以上３０μｍ以下であることを特徴とする請求項１〜請求項３のいずれか１項に記載したタッチパネル用ハードコートフィルム。
【請求項５】
上記樹脂粒子は、第２面ハードコート層を形成する硬化樹脂に対し０．５質量％以上５質量％以下であることを特徴とする請求項１〜請求項４のいずれか１項に記載したタッチパネル用ハードコートフィルム。
【請求項６】
請求項１〜請求項５のいずれか１項に記載したハードコートフィルムを用いたことを特徴とするタッチパネル。
【発明の詳細な説明】
【技術分野】
【０００１】
本発明は、ニュートンリングの発生が抑制され、耐ブロッキング性に優れた透明タッチパネル等に用いられるタッチパネル用ハードコートフィルム及びタッチパネルに関する。
【背景技術】
【０００２】
近年、ＣＲＴやＬＣＤなどの表示装置上に配置され、表示を見ながら指やペン等で押さえることによりデータや指示・命令を入力できる透明タッチパネルが普及している。通常、タッチパネル等の基板としては、プラスチックフィルム上に透明導電膜としてインジウムと錫の複合酸化物（ＩＴＯ）を成膜した透明導電性ハードコートフィルムが用いられてきた。
【０００３】
例えば特許文献１に記載したタッチパネル用プラスチック基板がある。
すなわち、透明タッチパネルは２枚の透明電極層の電極面同士を相対するように配置された構造を有し、その電極間の空間部には誤動作を防ぐ為に少なくとも一方の電極層上に、１０μｍ以下の非導電性のスペーサーを設けて、両者の間隙を一定に保持している。例えば、アナログ式タッチパネルの場合、タッチペンまたは指の押し圧により電極面同士が接触して導通し、位置検出をする構造をとる。タッチパネルに押し圧がかかる場合、上下の電極面同士が平滑であるため、接触する際にニュートンリングが生じるという問題があった。
【０００４】
これらに対する技術として、例えば特許文献２〜特許文献４に記載した技術がある。
すなわち、このような用途に利用されるハードコートフィルムにおいては、プラスチックフィルムに含まれるオリゴマーの析出による白化や不透明化を防いだり、フィルムの収縮による反りを防ぐなどの目的で、透明基材のハードコート層とは反対側にシロキサン系樹脂などからなる背面コート層を設けることがよく行われている
【０００５】
しかるに、上記の背面コート層を設けてオリゴマーの析出防止などの効果を得るには、１００ｎｍ以上のかなりの厚さにする必要があるが、この場合、ハードコートフィルムを重ね合わせたり巻回して保存・運搬する際にハードコート層と背面コート層とが貼り付いてしまう、耐ブロッキング性の問題を生じるという問題があった。
また、透明導電性ハードコートフィルムを用いた透明タッチパネルには、熱可塑性樹脂が好ましく用いられているが、一般に熱可塑性樹脂からなるプラスチックフィルムは、上記用途での電極パターニング工程、接着工程等で使用される極性溶媒等への耐性が不十分となる場合が多い。
【先行技術文献】
【特許文献】
【０００６】
【特許文献１】特開２００６−１９０１８９号公報
【特許文献２】特開２００７−７０４５６号公報
【特許文献３】特開平７−１３６９５号公報
【特許文献４】特開平１１−３４５９３号公報
【発明の概要】
【発明が解決しようとする課題】
【０００７】
本発明の目的は、上記の様な問題点に鑑み、干渉縞の発生が抑制され、且つ耐ブロッキング性に優れたタッチパネル用ハードコートフィルム及びタッチパネルを提供することにある。
【課題を解決するための手段】
【０００８】
上記課題を解決するために、本発明のうち請求項１に記載した発明は、フィルム基材の両面にそれぞれハードコート層を積層したタッチパネル用ハードコートフィルムにおいて、上記フィルム基材の一方の面に積層したハードコート層を第１面ハードコート層と定義し、上記フィルム基材の他方の面に積層したハードコート層を第２面ハードコート層と定義した場合に、
上記第２面ハードコート層に樹脂粒子を含有させ、
上記第１面ハードコート層の鉛筆硬度は、上記第２面ハードコート層よりも高く、
上記第１面ハードコート層の厚みは、上記第２面ハードコート層より厚く、
上記第２面ハードコート層は、ＪＩＳ  Ｋ  ５４００で規定する１ｋｇ荷重での鉛筆硬度が２Ｈ以上であり、
上記第２面ハードコート層側に透明導電層を形成し、
上記透明導電層の耐ペン摺動性試験（荷重：２．２Ｎ、回数：１０万回）前の抵抗値をＲ０、上記試験後の抵抗値をＲとしたときの変化比（Ｒ／Ｒ０）が１．５以下であることを特徴とするものである。
【００１０】
次に、請求項２に記載した発明は、請求項１に記載した構成に対し、上記各ハードコート層を形成するハードコート剤は、アクリレートを主成分とするモノマーもしくはオリゴマーと、光重合開始剤と、紫外線吸収剤とを含有することを特徴とするものである。
次に、請求項３に記載した発明は、請求項２に記載した構成に対し、上記ハードコート剤に含まれるアクリレートを主成分とするモノマーもしくはオリゴマーは、光硬化型アクリレートオリゴマーあるいは光硬化型アクリレートモノマーであることを特徴とするものである。
【００１１】
次に、請求項４に記載した発明は、請求項１〜請求項３のいずれか１項に記載した構成に対し、上記樹脂粒子の平均粒径は、２μｍ以上３０μｍ以下であることを特徴とするものである。
次に、請求項５に記載した発明は、請求項１〜請求項４のいずれか１項に記載した構成に対し、上記樹脂粒子は、第２面ハードコート層を形成する硬化樹脂に対し０．５質量％以上５質量％以下であることを特徴とするものである。
【００１２】
次に、請求項６に記載した発明は、請求項１〜請求項５のいずれか１項に記載したハードコートフィルムを用いたことを特徴とするタッチパネルを提供するものである。
なお、請求項１〜請求項５のいずれか１項に記載したハードコートフィルムは、少なくとも指などからの押し圧を受ける側のプラスチック基板として使用すれば良い。
また、本発明のハードコートフィルムは、透明導電層の耐ペン摺動性として（荷重：２．２Ｎ）１０万回試験前後の抵抗値変化比（Ｒ／Ｒ０）が１．５以下となるように設定することが好ましい。
【発明の効果】
【００１３】
請求項１に係る発明によれば、第２面ハードコート層に樹脂粒子を含有させることで、当該第２面ハードコート層の表面に凹凸を形成する。これによって、ニュートンリングの発生が抑制されると共に耐ブロッキング性も優れたタッチパネル用ハードコートフィルムを提供することが出来る。
なお、第１面ハードコート層に樹脂粒子を含有させない場合には、一方の面側の平滑度が保障される。
【００１４】
また請求項１に係る発明によれば、一方の面側の第１面ハードコート層の鉛筆硬度を１ｋｇ荷重で２Ｈよりも高く設定出来る結果、耐ペン摺動性が優れたタッチパネル用ハードコートフィルムを提供することが出来る。
第１面ハードコート層の鉛筆硬度は、１ｋｇ荷重で３Ｈ以上が好ましい。
また請求項１に係る発明によれば、干渉縞の発生が抑制され、耐ブロッキング性に優れた透明導電性タッチパネル用ハードコートフィルムを提供することが出来る。
また、透明導電層に対する耐ペン摺動性が優れたものとなる。
【００１５】
また請求項２に係る発明によれば、上記ハードコート層を確実に形成できる。
また請求項３に係る発明によれば、紫外線硬化性樹脂からなるハードコート層を用いている為、生産性に優れ、透明性への影響度合いも少なく、品質面で向上したハードコート層積層フィルムを提供することができる。
また請求項４に係る発明によれば、樹脂層からの樹脂粒子の脱落を防止しつつ、当該樹脂粒子をブロッキング防止のために樹脂層表面に突出させることが可能となる。
【００１６】
また請求項５に係る発明によれば、ハードコート層のヘイズ上昇を抑えつつ、樹脂粒子をブロッキング防止のために樹脂層表面に突出させることが可能となる。
また請求項６に係る発明によれば、以上のような効果を奏するタッチパネルを提供することが出来る。
以上のように、本発明を採用することで、タッチパネル用プラスチック基板（ハードコートフィルム）が押圧されたときに生じるニュートンリングが抑制され、耐ブロッキング性、及び耐ペン摺動性を改善することが出来、さらに紫外線硬化性樹脂からなるハードコート層を用いている為、生産性に優れ、透明性への影響度合いも少なく、品質面で向上したハードコート層積層フィルムからなるタッチパネル用プラスチック基板を得ることが可能となる。
【図面の簡単な説明】
【００１７】
【図１】タッチパネル用ハードコートフィルムの断面図である。
【発明を実施するための形態】
【００１８】
次に、本発明の実施形態について図面を参照しつつ説明する。
（構成）
本実施形態のタッチパネル用ハードコートフィルム（以下、タッチパネル用プラスチック基板とも呼ぶ。）は、図１に示すように、熱可塑性樹脂からなるプラスチックフィルム（フィルム基材１）の両面にハードコート層を積層する。上記フィルム基材１の他方の面に積層する第２面ハードコート層３には、樹脂粒子を含有させる。
【００１９】
上記樹脂粒子の平均粒径は、２μｍ以上３０μｍ以下に設定する。また、上記樹脂粒子は、第２面ハードコート層３を形成する硬化樹脂に対し０．５質量％以上５質量％以下とする。
上記第２面ハードコート層３は、ＪＩＳ  Ｋ  ５４００で規定する１ｋｇ荷重での鉛筆硬度が２Ｈ以上に設定する。また、第１面ハードコート層２の鉛筆硬度は、第２面ハードコート層３よりも高く、例えばＪＩＳ  Ｋ  ５４００で規定する１ｋｇ荷重での鉛筆硬度が２Ｈ以上に設定する。そして、上記第２面のハードコート層上に透明導電層４を形成する。
【００２０】
上記各ハードコート層２，３を形成するハードコート剤は、アクリレートを主成分とするモノマーもしくはオリゴマーと、光重合開始剤と、紫外線吸収剤とを含有する。例えば、上記ハードコート剤に含まれるアクリレートを主成分とするモノマーもしくはオリゴマーを、光硬化型アクリレートオリゴマーあるいは光硬化型アクリレートモノマーとする。
【００２１】
ここで、本実施形態のタッチパネル用プラスチック基板は、ＪＩＳ  Ｋ  ５４００に定める１ｋｇ荷重での鉛筆硬度が２Ｈ以上のハードコート層を積層することにより、その上に透明導電層４を形成した際の透明導電層４の耐ペン摺動性として（荷重：２．２Ｎ）１０万回試験前の抵抗値Ｒ０、試験後の抵抗値Ｒの比（Ｒ／Ｒ０）が１．５以下であることが好ましい。耐ペン摺動性試験前後の抵抗値の変化比（Ｒ／Ｒ０）が１．５を超えると、正確な位置の検出が難しくなるという問題が発生し、実使用に耐えないおそれがある。
【００２２】
（タッチパネルについて）
また、上記ハードコートフィルムを使用した透明タッチパネルは、上記構成の２枚のハードコートフィルムについて、互いの透明電極層の電極面同士を相対するように配置して構成する。なお、電極間の空間部に１０μｍ以下の非導電性のスペーサーを介挿する。もっとも、少なくともタッチペンまたは指で押圧される側のハードコートフィルムに対して、本発明に基づくハードコートフィルムを使用すれば良い。そして例えば、アナログ式タッチパネルの場合、タッチペンまたは指の押し圧により電極面同士が接触して導通し、位置検出をする構造をとる。タッチパネルに押し圧がかかる場合、上下の電極面同士が平滑である場合には、接触する際にニュートンリングが生じる。本実施形態は、これを回避可能である。
【００２３】
（フィルム基材１について）
本実施形態に使用するフィルム基材１の厚みは、特に限定はしないが、好ましくは５０μｍ以上５００μｍ以下であり、より好ましくは１００μｍ以上４００μｍ以下である。フィルム基材１は、例えば熱可塑性樹脂からなるプラスチックフィルムを使用する。
プラスチックフィルムは、特に限定されるものではなく、公知のプラスチックフィルムの中から適宜選択して用いることができる。具体的には、ポリエチレンフィルム、ポリプロピレンフィルム、ポリエステルフィルム、ポリ塩化ビニルフィルム、セロハン、ナイロンフィルム、ポリビニルアルコール系フィルム、ポリカーボネートフィルム、ポリ塩化ビニリデンフィルム、ポリアセテートフィルム、ポリスチレンフィルム、アクリル系フィルム、耐熱性・エンプラ系フィルム、フッ素樹脂フィルム、トリアセチルセルロースフィルム等のプラスチックフィルムが挙げられる。
【００２４】
（ハードコート層について）
本実施形態に用いられるハードコート剤の主成分のアクリレートとしては、特に限定はしないが、透明導電層４の積層時の温度に耐え、透明性を維持できる樹脂が好ましい。さらに硬化後の機械特性及び透明性、耐薬品性、耐熱性はもちろんのこと、塗布加工時の低粘度化等の諸物性を考慮した場合、具体的には３次元架橋の期待出来る３官能以上のアクリレートを主成分とするモノマーもしくはオリゴマーを架橋して成る紫外線硬化性樹脂が好ましい。３官能以上のアクリレートとしては、トリメチロールプロパントリアクリレート、イソシアヌル酸ＥＯ変性トリアクリレート、ペンタエリスリトールトリアクリレート、ジペンタエリスリトールトリアクリレート、ジペンタエリスリトールテトラアクリレート、ジペンタエリスリトールペンタアクリレート、ジペンタエリスリトールヘキサアクリレート、ジトリメチロールプロパンテトラアクリレート、ペンタエリスリトールテトラアクリレート、ポリエステルアクリレート等が好ましい。特に好ましいのは、イソシアヌル酸ＥＯ変性トリアクリレートおよびポリエステルアクリレートである。これらは単独で用いても良いし、２種以上併用しても構わない。また、これら３官能以上のアクリレートの他にエポキシアクリレート、ウレタンアクリレート、等のいわゆるアクリル系樹脂を併用することが可能である。これらの樹脂は、いずれのコート方法を用いる場合であっても、工業的な製造を考慮すると５分以内で硬化できるものが望ましい。
【００２５】
ベースとなる硬化樹脂としては１分子中に少なくとも１個以上の架橋性二重結合を有する化合物が挙げられる。例えば、光硬化型樹脂としては、ポリウレタンアクリレート、エポキシアクリレート、ポリオールアクリレートなどのアクリル系樹脂が好ましい。具体的には、架橋性オリゴマー、単官能または多官能モノマー、光重合開始剤、光開始助剤などを含むものである。
【００２６】
架橋性オリゴマーとしては、ポリエステル（メタ）アクリレート、ポリエーテル（メタ）アクリレート、ポリウレタン（メタ）アクリレート、エポキシ（メタ）アクリレート、シリコーン（メタ）アクリレート等のアクリルオリゴマーが好ましい。具体的にはポリエチレングリコールジ（メタ）アクリレート、ポリプロピレングリコールジ（メタ）アクリレート、ビスフェノールＡ型エポキシアクリレート、ポリウレタンのジアクリレート、クレゾールノボラック型エポキシ（メタ）アクリレート等がある。
【００２７】
単官能または多官能モノマーとしては、（メタ）アクリル酸エステル等のアクリルモノマーが好ましい。具体的には２官能の（メタ）アクリル酸エステルとしてはトリプロピレングリコールジ（メタ）アクリレート、１，６−ヘキサンジオールジアクリレート、テトラエチレングリコールジ（メタ）アクリレート等がある。３官能の（メタ）アクリル酸エステルとしてはトリメチロールプロパントリ（メタ）アクリレート、ペンタエリスリトールトリ（メタ）アクリレート等がある。４官能の（メタ）アクリル酸エステルとしてはテトラメチロールメタンテトラ（メタ）アクリレート、ペンタエリスリトールテトラ（メタ）アクリレート等がある。６官能の（メタ）アクリル酸エステルとしてはジペンタエリスリトールヘキサアクリレート等がある。
【００２８】
第２面ハードコート層３に含有させる樹脂粒子は、樹脂から構成される略球状の粒子である。樹脂粒子を構成する樹脂の好適な具体例としては、アクリル樹脂、ポリスチレン、ポリエステル、ポリオレフィン、ポリアミド、ポリカーボネート、ポリウレタン、シリコーン樹脂及びフッ素樹脂が挙げられる。これらは２種類以上のモノマーが共重合した共重合体であってもよい。これらの中でも樹脂粒子はバインダー樹脂とは異なる樹脂から構成される粒子であることが好ましい。例えばバインダー樹脂がアクリル樹脂である場合、樹脂粒子はポリウレタンから構成されるポリウレタン粒子が好ましい。
【００２９】
樹脂粒子の平均粒径は、樹脂層の厚みによって異なってくるので一概にいえないが、下限として２μｍ以上、より好ましくは５μｍ以上、上限としては３０μｍ以下、好ましくは１５μｍ以下のものを使用する。樹脂粒子の平均粒径を２μｍ以上とすることにより、ブロッキング防止性という観点から樹脂層表面に樹脂粒子を突出させることができる。一方、３０μｍ以下とすることにより、樹脂層から樹脂粒子が脱落してしまうのを防止することができる。
【００３０】
樹脂粒子の含有量は、硬化樹脂に対し、０．５質量％以上５質量％以下であることが好ましい。５％より大きい場合、ヘイズが上昇していまい外観上問題となる。一方、０．５％より小さい場合、ハードコート層表面の突出部が十分に存在せず、ハードコートフィルムをロール状にした場合、第１面ハードコート層２と第２面ハードコート層３との間でブロッキングが生じる。
【００３１】
また、ハードコート層２，３の厚みは、特に限定されないが、透明樹脂基材を介して反対面に存在する透明ハードコート層のカールの強さを考慮した厚みとすることが好ましい。具体的には、ハードコート層２，３の厚みは０．５μｍ以上１５μｍ以下の範囲が好ましい。また、第１面ハードコート層２の厚みは第２面ハードコート層３より厚いほうが好ましく、これにより接触するときに生じるニュートンリングを更に抑制することができる。  特に、ハードコート層３の厚みは、樹脂層表面に樹脂粒子を突出させてブロッキングを防止するために、樹脂粒子の平均粒径より小さいことが好ましい。具体的には、樹脂粒子の平均粒径を１としたとき、ハードコート層３の厚みを０．５以上０．９５以下とすることが好ましい。ハードコート層３の厚みを０．５より小さくした場合、樹脂層からの樹脂粒子の脱落を防止することが出来ないおそれがあるため好ましくない。一方、ハードコート層３の厚みを０．９５より大きくした場合、樹脂層表面に樹脂粒子を十分に突出させることができず、ブロッキングを防止することができないため好ましくない。
【００３２】
本実施形態において、活性エネルギー線が紫外線である場合には、光増感剤（光重合開始剤）を添加する必要がある。ラジカル発生型の光重合開始剤として、ベンゾイン、ベンゾインメチルエーテル、ベンゾインエチルエーテル、ベンゾインイソプロピルエーテル、ベンジルメチルケタールなどのベンゾインとそのアルキルエーテル類；アセトフェノン、２、２、−ジメトキシ−２−フェニルアセトフェノン、１−ヒドロキシシクロヘキシルフェニルケトン、などのアセトフェノン類；メチルアントラキノン、２−エチルアントラキノン、２−アミルアントラキノンなどのアントラキノン類；チオキサントン、２、４−ジエチルチオキサントン、２、４−ジイソプロピルチオキサントンなどのチオキサントン類；アセトフェノンジメチルケタール、ベンジルジメチルケタールなどのケタール類；ベンゾフェノン、４、４−ビスメチルアミノベンゾフェノンなどのベンゾフェノン類及びアゾ化合物などがある。これらは単独または２種以上の混合物として使用でき、さらにはトリエタノールアミン、メチルジエタノールアミンなどの第３級アミン；２−ジメチルアミノエチル安息香酸、４−ジメチルアミノ安息香酸エチルなどの安息香酸誘導体等の光開始助剤などと組み合わせて使用することができる。
【００３３】
上記光重合開始剤の添加量は、主成分のアクリレートに対して０．１質量部以上５質量部以下であり好ましくは０．５質量部以上３質量部以下である。下限値未満ではハードコート層の硬化が不十分となり好ましくない。また、上限値を超える場合は、ハードコート層の黄変を生じたり、耐候性が低下したりするため好ましくない。
光硬化型樹脂を硬化させるのに用いる光は紫外線、電子線、あるいはガンマ線などであり、電子線あるいはガンマ線の場合、必ずしも光重合開始剤や光開始助剤を含有する必要はない。これらの線源としては高圧水銀灯、キセノンランプ、メタルハライドランプや加速電子などが使用できる。
【００３４】
溶剤については、上記の主成分のアクリレートを溶解するものであれば特に限定しない。具体的には、溶剤として、エタノール、イソプロピルアルコール、イソブチルアルコール、ベンゼン、トルエン、キシレン、アセトン、メチルエチルケトン、メチルイソブチルケトン、酢酸エチル、酢酸ｎ−ブチル、酢酸イソアミル、乳酸エチル、メチルセロソルブ、エチルセロソルブ、ブチルセロソルブ、メチルセロソルブアセテート、プロピレングリコールモノメチルエーテルアセテート、等が挙げられる。これらの溶剤は１種を単独で用いても良いし、２種以上を併用しても良い。
【００３５】
（フィルム基材１へのハードコート層２，３の形成方法）
フィルム基材１へのコーティング方法は、特に限定されるものではないが、実用的には、ダイコーター、カーテンフローコーター、ロールコーター、リバースロールコーター、グラビアコーター、ナイフコーター、バーコーター、スピンコーター、マイクログラビアコーター等によるコーティングが一般的である。
【００３６】
（透明導電層４の形成方法）
透明導電層４を形成する一般的な方式としては、スパッタ法、真空蒸着法、イオンプレーティング法等のＰＶＤ法、あるいはＣＶＤ法、塗工法、印刷法等がある。なお透明導電層４の形成材としては特に制限されるものではなく、例えば、インジュウム・スズ複合酸化物（ＩＴＯ）、スズ酸化物、銅、アルミニウム、ニッケル、クロムなどがあげられ、異なる形成材が重ねて形成されてもよい。密着性を向上させるために、上記アンダーコート層と基材フィルムとの間に単一の金属元素または２種以上の金属元素の合金からなる金属層を設ける場合もある。金属層にはシリコン、チタン、錫及び亜鉛からなる群から選ばれた金属を用いることが望ましい。
【実施例】
【００３７】
以下に実施例および比較例を挙げて本発明の有用性について具体的に説明する。但し、本発明はこれらの実施例に限定されるものではない。なお、部は特に断りの無い限り質量基準である。
［ハードコート層の作成］
表１に、実施例および比較例で使用されるハードコート層を構成する組成を記載する。
【００３８】
【表１】
0005556084.tif 000002
【００３９】
表１に記載した組合せで、ポリエチレンテレフタレート（ＰＥＴ）フィルム（帝人株式会社製、１００μｍ厚）にワイヤーバーにてフィルム基材１の第１面の塗布、乾燥、紫外線照射を行い、続いて同様の処理で第２面を形成し、フィルム基材１の両面それぞれのハードコート層を作製した。そして、作製したそれぞれのハードコート層のニュートンリング発生の抑制能、耐ブロッキング性能、ペン摺動耐性前後の透明導電層４の抵抗値比（Ｒ／Ｒ０）を調べた。その結果を、表２及び表３に示す。
【００４０】
【表２】
0005556084.tif 000003
【００４１】
【表３】
0005556084.tif 000004
【００４２】
〔評価方法〕  
（１）ニュートンリング抑制能試験について
ハードコートフィルムを２枚使用し、ハードコート層面と無機コート層面を密着させて１ｋｇ／２５ｃｍ２にて加圧し、その際ニュートンリング発生状況を観察し、評価した。評価基準は、下記のとおりである。    
○・・・ニュートンリングは発生していなかった  
×・・・ニュートンリングが発生していた
【００４３】
（２）耐ブロッキング試験について
ハードコートフィルムを２枚使用し、ハードコート層面と無機コート層面を密着させて１ｋｇ／２５ｃｍ２にて加圧し、その際の両層のブロッキングの状態を観察し、評価した。評価基準は、下記のとおりである。    
○・・・両層面は密着していなかった    
×・・・両層面が密着し貼り付いていた
【００４４】
（３）ペン摺動耐性試験について
鉛筆硬度：ＪＩＳ  Ｋ  ５４００に準拠し、１ｋｇ荷重で測定した。
リニアリティ測定：サンプルを５０ｍｍ×７０ｍｍ角で準備し、長手方向（７０ｍｍの方向）に電圧５Ｖを印可して、サンプルにかかる電圧値を１０ｍｍ間隔でテスターにより測定した。この測定位置と電圧との関係をグラフに表し、理想電圧値（Ｅ）からのずれ（ΔＥ）を算出して、ΔＥが最大値となる測定位置におけるΔＥとＥの値を用い、下記式によりリニアリティを求めた。    
リニアリティ（％）＝ΔＥ（Ｖ）／Ｅ（Ｖ）×１００％
【００４５】
ポリアセタールペンでの摺動を１０万往復する前の状態では、各サンプルともリニアリティは１．０％以下であった。
表２及び表３から分かるように、本発明に基づく実施例は、比較例に比べて、ニュートンリング発生の抑制能、耐ブロッキング性能、ペン摺動耐性ともに優れていることが分かる。
【産業上の利用可能性】
【００４６】
本発明のハードコートフィルムは、タッチパネル用として上部電極および下部電極として用いることが出来る。
【符号の説明】
【００４７】
１  フィルム基材
２  第１面ハードコート層
３  第２面ハードコート層
４  透明導電層
【図１】
0005556084.tif 000005